(57)【特許請求の範囲】
【請求項１】
正極、負極および前記正極と前記負極との間に介在する電解質層を積層した電極構成体を備えるシート状の電極群と、前記電極群を密閉収納するフィルム外装体と、を含み、
前記フィルム外装体が、
第一の樹脂フィルムと、前記第一の樹脂フィルムの一面に順に積層された、厚み０．０１〜１μｍの金属材料または無機材料の蒸着層と第二の樹脂フィルムとを積層した蒸着層含有ラミネートフィルムを含むラミネートフィルムから形成されており、
前記電極群の曲げ弾性率が３００ＭＰａ以下であることを特徴とする薄型電池。
【請求項２】
前記蒸着層含有ラミネートフィルムの引張弾性率が１００ＭＰａ以下である請求項１に記載の薄型電池。
【請求項３】
前記電極群の厚みが７００μｍ以下である請求項１又は２に記載の薄型電池。
【請求項４】
前記負極が負極活物質としてリチウムを含み、前記蒸着層が３ボルト（vs.Li+/Li）以上の耐電圧を有する請求項１〜３の何れか１項に記載の薄型電池。
【請求項５】
前記蒸着層が、アルミニウム，チタン，ニッケル，鉄，白金，金，銀，パラジウムからなる群から選ばれる少なくとも一種の金属材料からなる請求項１に記載の薄型電池。
【請求項６】
前記蒸着層が、酸化ケイ素，酸化マグネシウム，酸化アルミニウムからなる群から選ばれる少なくとも一種の無機酸化物材料からなる請求項１に記載の薄型電池。
【請求項７】
前記負極が負極活物質としてリチウムを含み、
前記第一の樹脂フィルムが厚み１０〜１００μｍのポリアミド系フィルムであり、
前記第二の樹脂フィルムが厚み２０〜１００μｍのポリオレフィンフィルムであり
前記ラミネートフィルムの総厚みが３０〜２００μｍであり、
前記フィルム外装体の外面側に前記第一の樹脂フィルムが、前記フィルム外装体の内面側に前記第二の樹脂フィルムが配設された請求項１〜６の何れか１項に記載の薄型電池。
【請求項８】
正極、負極および前記正極と前記負極との間に介在する電解質層を積層した電極構成体を備えるシート状電極群と、前記電極群を密閉収納するフィルム外装体と、を含み、
前記フィルム外装体は、互いに周端部で接合された、第一ラミネートフィルムと前記第一ラミネートフィルムよりも高い引張弾性率を有する第二ラミネートフィルムとからなり、
前記一ラミネートフィルムが、
第一の樹脂フィルムと、前記第一の樹脂フィルムの一面に順に積層された、厚みが０．０１〜１μｍである金属材料または無機材料の蒸着層と第二の樹脂フィルムとを積層した蒸着層含有ラミネートフィルムから形成されていることを特徴とする薄型電池。
【請求項９】
前記第二ラミネートフィルムが、第三の樹脂フィルムと、前記第三の樹脂フィルムの一面に順に積層された、金属箔と第四の樹脂フィルムとを積層した金属箔含有ラミネートフィルムから形成されている請求項８記載の薄型電池。
【請求項１０】
前記電極群の曲げ弾性率が３００ＭＰａ以下であり、前記第一ラミネートフィルムの引張弾性率が１００ＭＰａ以下であり、前記第二ラミネートフィルムの引張弾性率が１００ＭＰａよりも高い請求項８または９に記載の薄型電池。
【発明の詳細な説明】
【技術分野】
【０００１】
本発明は、可撓性のある薄型電池に関する。更に詳しくは、電極群を収容する外装体の改良に関する。
【背景技術】
【０００２】
近年、電子機器の小型化、高性能化に伴い、その電源として用いられる電池にも小型、軽量であることが求められている。このような電池として、マイクロコンピュータチップを内蔵したＩＣカードやＲＦＩＤ（Radio Frequency Identification）等の分野に用いられる薄型電池が開発されている。
【０００３】
代表的な薄型電池は、例えば、下記特許文献１に開示されたような、アルミニウム箔の両面に樹脂フィルムをラミネートしたラミネートフィルムから形成された袋状の外装体に、シート状の電極群を収容した後、開口部を熱融着することにより電極群を密閉したものが知られている。
【０００４】
また、例えば、下記特許文献２は、薄型電池の外装体の構造として、電池に取付けられかつ電池を封入する可撓性高分子ベースフィルムと、電池をカプセル状に封じ込めシールすべくベースフィルム上に堆積された可撓性無機材料層とを有する薄型電池用の電池パッケージを開示する。
【０００５】
ところで、近年、例えば、下記特許文献３に開示されたような、薬剤の皮膚からの浸透性を電気を用いてコントロールするイオントフォレシスの原理を用いたような経皮投薬機器（イオントフォレシス経皮投薬機器）や、下記特許文献４に開示されたような、生体の肌に接触させて生体情報を取得するような生体情報取得装置の開発が進められている。なお、イオントフォレシスは、一方の電極の下に配置したイオン性薬剤と他方の電極との間に電圧を印加し、その電界によってイオン性薬剤を加速することにより皮下に浸透させる方法である。
【先行技術文献】
【特許文献】
【０００６】
【特許文献１】特開２０００−２８５８８１号公報
【特許文献２】特開平６−２３１７９号公報
【特許文献３】特開平６−２３１７９号公報
【特許文献４】特開２０１１−９２５４３号公報
【発明の概要】
【発明が解決しようとする課題】
【０００７】
例えば、ＩＣカードの電源として用いられるような従来の薄型電池は、ＩＣカードの本体自身が剛性を有しており、薄型電池はこのようなカード本体に支えられるために、求められる可撓性のレベルはカード本体の可撓性よりも低い範囲で充分であった。ＩＣカードは、例えば９０度以下の角度のような鋭角に折り曲げられるような用いられ方はしない。一方、上述したような、生体の肌に接触させて用いられる、イオントフォレシス経皮投薬機器や生体情報を取得するような生体情報取得機器としては、機器を薄型化すること、及び、肌に接触させた状態で生体が運動しても肌の動きに追従するように大きく変形することが求められることがある。そして、そのような機器の設計の自由度を高めるために、高いレベルで可撓性により優れた薄型電池が求められている。しかし、従来の薄型電池のような可撓性が充分に高くない薄型電池を上述したような生体の肌に接触させて用いられる機器の電源として用いた場合、生体に密着させて使用するときに、硬すぎて、使用者に違和感を生じさせるおそれがあった。
【０００８】
本発明は、可撓性に極めて優れた薄型電池を提供することを目的とする。
【課題を解決するための手段】
【０００９】
本発明の一局面は、正極、負極および正極と負極との間に介在する電解質層を積層した電極構成体を備えるシート状の電極群と、電極群を密閉収納するフィルム外装体と、を含み、フィルム外装体が、第一の樹脂フィルムと、第一の樹脂フィルムの一面に順に積層された、厚み０．０１〜１μｍの金属材料または無機材料の蒸着層と第二の樹脂フィルムとを積層した蒸着層含有ラミネートフィルムを含むラミネートフィルムから形成されており、電極群の曲げ弾性率が３００ＭＰａ以下である薄型電池である。
【００１０】
本発明者は、薄型電池の折り曲げ時の力学的挙動を考察したときに、これまで着目されてこなかった外装体の機械的特性が可撓性に大きな影響を与えることに気付いた。具体的には、図７に示すように、電極群９０を含む薄型電池１００を折り曲げたとき、外装体１０１の外側は伸び、内側は圧縮されるために、外装体１０１が薄型電池１００の可撓性に大きな影響を与えることに気付いた。薄型電池の外装体には、従来から厚膜のアルミ箔をガスバリア層とし、樹脂層を積層した積層フィルムが広く用いられてきた。本発明においては、厚膜のアルミ箔のような厚いガスバリア層の代わりに、蒸着膜からなる薄いガスバリア層を用いることにより、薄型電池の外装体の伸び特性を大きく向上させることができることに気付いた。なお、ガスバリア性は長期的に用いられる電池用途においては、ある程度低下するかもしれないが、短期的に用いられるような電池用途の場合には過剰に高いガスバリア性は要求されない。
【００１１】
上記薄型電池においては、ラミネートフィルムの引張弾性率が１００ＭＰａ以下であり、また、電極群の厚みが７００μｍ以下であることが、より高い可撓性が得られる点から好ましい。
【００１２】
また、負極が負極活物質としてリチウムを含み、蒸着層は３ボルト（vs.Li+/Li）以上の耐電圧を有することが好ましい。正極の端部のバリ等により、正極とバリア層が微視的に短絡した場合、ガスバリア層が酸化されて破損するおそれがあった。このような場合において、上述したような耐電圧の高い蒸着層をガスバリア層として用いることにより、ガスバリア層の溶出や分解による破損を抑制することができる。このような、３ボルト（vs.Li+/Li）以上の耐電圧を有する蒸着層を形成する材料としては、アルミニウム，チタン，ニッケル，鉄，白金，金，銀，パラジウム等の金属材料や、酸化ケイ素，酸化マグネシウム，酸化アルミニウム等の無機酸化物材料が挙げられる。
【００１３】
また、上記薄型電池においては、負極が負極活物質としてリチウムを含み、第一の樹脂フィルムが厚み１０〜１００μｍのポリアミド系フィルムであり、第二の樹脂フィルムが厚み２０〜１００μｍのポリオレフィンフィルムであり、ラミネートフィルムの総厚みが３０〜２００μｍであり、フィルム外装体の外面側に第一の樹脂フィルムが、フィルム外装体の内面側に第二の樹脂フィルムが配設されていることが好ましい。ポリオレフィンフィルムは耐還元性が比較的高いために、ガスバリア層である蒸着層の還元を効果的に抑制し、ポリアミド系フィルムは耐薬品性、機械的強度、耐磨耗性等が高いために、外部からの損傷を効果的に抑制することができる。
【００１４】
また、本発明の他の一局面は、正極、負極および正極と負極との間に介在する電解質層を積層した電極構成体を備えるシート状電極群と、電極群を密閉収納するフィルム外装体と、を含み、フィルム外装体は、互いに周端部で接合された、第一ラミネートフィルムと第一ラミネートフィルムよりも高い引張弾性率を有する第二ラミネートフィルムとからなり、第一ラミネートフィルムが、第一の樹脂フィルムと、第一の樹脂フィルムの一面に順に積層された、厚み０．０１〜１μｍである金属材料または無機材料の蒸着層と第二の樹脂フィルムとを積層した蒸着層含有ラミネートフィルムから形成されている薄型電池である。上述したように、薄型電池を折り曲げたときには外装体の外側は伸び、内側は圧縮される。従って、薄型電池の外装体として、折り曲げられたときに外側に位置する第一ラミネートフィルムの引張弾性率を内側に位置する第二ラミネートフィルムの引張弾性率よりも低くすることにより、薄型電池の外装体の可撓性を大きく向上させることができる。なお、内側に位置する第二ラミネートフィルムとして、アルミニウム箔のような厚膜の金属箔をガスバリア層として備えた金属箔含有ラミネートフィルムを用いることにより、ガスバリア性と可撓性のバランスに優れた外装体を備えた薄型電池が得られる。このような薄型電池においては、電極群の曲げ弾性率が３００ＭＰａ以下であり、第一ラミネートフィルムの引張弾性率が１００ＭＰａ以下であり、第二ラミネートフィルムの引張弾性率が１００ＭＰａよりも高いことが好ましい。
【発明の効果】
【００１５】
本発明によれば、可撓性に優れた薄型電池を提供することができる。
【図面の簡単な説明】
【００１６】
【図１】図１は実施形態の薄型電池１０の部分破断斜視図である。
【図２】図２は図１のＩ−Ｉ'断面の断面模式図である。
【図３】図３はフィルム外装体４を形成する蒸着層含有ラミネートフィルム１４の断面模式図である。
【図４】図４は他の実施形態の薄型電池２０の断面模式図である。
【図５】図５は薄型電池１０を搭載する電子機器の使用例を示す模式図である。
【図６】図６は実施例の屈曲保存後の容量維持率の測定方法を説明するための説明図である。
【図７】図７は薄型電池を折り曲げたときの力の掛かり方を説明するための説明図である。
【発明を実施するための形態】
【００１７】
本発明の薄型電池の一実施形態を図面を参照しながら説明する。図１は本実施形態の薄型電池１０の部分破断斜視図である。本実施形態の薄型電池１０は、ラミネートフィルムを外装体とした非水電解質電池である。図１中、１は電極群、２は電極群１の正極集電体に接続された正極リード、３は電極群１の負極集電体に接続された負極リード、４は電極群１を密閉収納するフィルム外装体である。
【００１８】
図１に示すように、薄型電池１０は、正極と、負極と、正極と負極との間に介在する電解質層とを積層した電極構成体を含む、シート状の電極群１をフィルム外装体４で密閉収納して形成されている。そして、電極群１の正極集電体に接続された正極リード２及び負極集電体に接続された負極リード３がそれぞれ、正極端子及び負極端子としてフィルム外装体４から導出されている。
【００１９】
図２は図１のＩ−Ｉ'断面の断面模式図である。図２に示すように、電極群１は、リチウムを吸蔵放出する正極５、リチウムを吸蔵放出する負極６及び、正極５と負極６との間に介在する電解質層７を積層したシート状の電極群である。また、正極５は正極活物質層５ａと正極集電体５ｂとを含み、負極５は負極活物質層６ａと負極集電体６ｂとを含む。
【００２０】
正極５は、例えば、正極集電体５ｂの表面に正極活物質層形成用スラリーを塗布し、乾燥及び圧延することにより形成される。正極活物質層形成用スラリーは、例えば、正極活物質，結着剤，導電材を分散媒中に配合して混合することにより調製される。正極活物質の具体例としては、例えば、二酸化マンガン；フッ化黒鉛；塩化チオニル；リチウムコバルト酸化物，リチウムニッケル酸化物，リチウムマンガン酸化物等を主成分とするリチウム含有複合酸化物；ＬｉＹＰＯ4，Ｌｉ2ＹＰＯ4Ｆ(式中、ＹはＣｏ、Ｎｉ、Ｍｎ及びＦｅよりなる群から選ばれる少なくとも１種の元素を示す）等で表されるオリビン型リン酸リチウム；等が挙げられる。結着剤の具体例としては、例えば、ポリフッ化ビニリデン，ポリテトラフルオロエチレン，ポリヘキサフルオロプロピレン，スチレンブタジエンゴム，変性アクリルゴム等が挙げられる。また、導電剤の具体例としては、例えば、天然黒鉛、人造黒鉛等のグラファイト類；アセチレンブラック、ケッチェンブラック、チャンネルブラック、ファーネスブラック、ランプブラック、サーマルブラック等のカーボンブラック類；炭素繊維、金属繊維等の導電性繊維等が挙げられる。分散媒の具体例としては、ジメチルホルムアミド，ジメチルアセトアミド，メチルホルムアミド，Ｎ−メチル−２−ピロリドン，ジメチルアミン，アセトン，シクロヘキサノン等が挙げられる。また、正極集電体の具体例としては、例えば、ステンレス鋼，チタン，アルミニウム，アルミニウム合金等からなる金属箔が挙げられる。なお、正極集電体は、金属箔の代わりにプラズマ化学気相成長法（ＰＶＤ法）や化学気相成長法（ＣＶＤ法）を用いて薄膜状に形成した蒸着膜であってもよい。
【００２１】
負極６は、例えば、負極集電体６ｂの表面に負極活物質層形成用スラリーを塗布し、乾燥及び圧延することにより形成される。負極活物質層形成用スラリーは、例えば、負極活物質と結着剤と必要に応じて導電剤等を分散媒中に配合して混合することにより調製される。負極活物質の具体例としては、例えば、リチウムまたはリチウム合金，黒鉛系材料のような各種炭素材料，負極電位下で充電時にリチウムと合金化することによりリチウムを吸蔵し、且つ放電時にリチウムを放出する珪素系活物質や錫系活物質のような合金系負極活物質等が挙げられる。結着剤，分散媒，導電剤としては、正極で用いる結着剤と同様のものを用いることができる。また、負極集電体の具体例としては、例えば、銅、銅合金、ステンレス鋼、チタン、ニッケル等からなる金属箔が挙げられる。また、負極集電体も、金属箔の代わりにＰＶＤ法やＣＶＤ法を用いて薄膜上に形成してもよい。また、負極としては、負極活物質であるリチウムまたはリチウム合金を金属箔のまま用いてもよい。また、負極活物質層としては、負極活物質であるリチウムまたはリチウム合金の金属箔を負極集電体に圧着して形成してもよい。
【００２２】
電解質層７としては、例えば、高分子電解質、固体電解質、セパレータに含浸させた非水電解液等を用いることができる。これらの中では漏液を抑制することができる点から高分子電解質または固体電解質が特に好ましい。
【００２３】
高分子電解質は、例えば、リチウム塩と非水溶媒とを混合した電解液をマトリクスポリマーと一体化することにより調製される。また、このような高分子電解質はセパレータに含浸させたり、電極上に塗布したりすることにより固定してもよい。リチウム塩の具体例としては、例えば、ＬｉＣｌＯ4，ＬｉＢＦ4，ＬｉＰＦ6，ＬｉＡｌＣｌ4，ＬｉＳｂＦ6，ＬｉＳＣＮ，ＬｉＣＦ3ＳＯ3，ＬｉＣＦ3ＣＯ2，ＬｉＡｓＦ6，ＬｉＢ10Ｃｌ10，低級脂肪族カルボン酸リチウム，ＬｉＣｌ，ＬｉＢｒ，ＬｉＩ，ＬｉＢＣｌ4，ホウ酸塩類，イミド塩類等が挙げられる。また、非水溶媒の具体例としては、例えば、プロピレンカーボネート，エチレンカーボネート，ブチレンカーボネート等の環状炭酸エステル；ジエチルカーボネート、エチルメチルカーボネート、ジメチルカーボネート等の鎖状炭酸エステル；γ−ブチロラクトン，γ−バレロラクトン等の環状カルボン酸エステル；等が挙げられる。マトリクスポリマーの具体例としては、例えば、ポリフッ化ビニリデン(ＰＶｄＦ)，フッ化ビニリデン（ＶｄＦ）とヘキサフルオロプロピレン（ＨＦＰ）とを繰り返し単位に含む共重合体，フッ化ビニリデン（ＶｄＦ）とトリフルオロエチレン（ＴＦＥ）とを繰り返し単位に含む共重合体等のフッ素系ポリマー；シリコンゲル；アクリルゲル；アクリロニトリルゲル；ポリフォスファゼン変性ポリマー；ポリエチレンオキサイド；ポリプロピレンオキサイド及びこれらの複合ポリマーや架橋ポリマー、変性ポリマー等が挙げられる。
【００２４】
固体電解質は、例えば、正極上又は負極上に、ＰＶＤ法やＣＶＤ法を用いて、リチウムイオン伝導体の蒸着膜を堆積させることにより形成できる。リチウムイオン伝導体の具体例としては、リチウム硫化物等が挙げられる。
【００２５】
セパレータに含浸させた非水電解液は、正極と負極との間に介在する樹脂製多孔膜であるセパレータに上述したようなリチウム塩と非水溶媒とを混合して調製された非水電解液を含浸させることにより調製される。樹脂製多孔膜の具体例としては、例えば、ポリエチレン，ポリプロピレン等のポリオレフィンや、ポリアミドイミド等のポリアミド等の樹脂から成形された微多孔膜が好ましく用いられる。
【００２６】
正極リード２及び負極リード３は、例えば、正極集電体または負極集電体にそれぞれ溶接により接続される。正極リードとしては、例えば、アルミニウムリード等が好ましく用いられる。また、負極リードとしては、例えば、銅リード、銅合金リード、ニッケルリード等が好ましく用いられる。
【００２７】
図１及び図２に示すように、電極群１はシート状である。そして、電極群１は高い可撓性を有することが好ましい。従って、電極群１の厚みとしては、１０００μｍ以下、さらには７００μｍ以下、とくには４００μｍ以下であることが好ましい。電極群の厚みの下限は特に限定されないが、実用上の容量を確保しうる点から１０μｍ以上、さらには５０μｍ以上であることが好ましい。また、電極群の可撓性の目安としては、後述する方法で測定された曲げ弾性率が３００ＭＰａ以下であり、２００ＭＰａ以下であることが好ましく、とくには１００ＭＰａ以下であることが好ましい。
【００２８】
次に、図３を参照して、フィルム外装体４を形成する蒸着層含有ラミネートフィルム１４について詳しく説明する。図３はフィルム外装体４を形成する蒸着層含有ラミネートフィルム１４の断面模式図である。蒸着層含有ラミネートフィルム１４は、第一の樹脂フィルム１４ａと、第一の樹脂フィルム１４ａの一面に順に積層された、厚み０．０１〜１μｍの金属材料または無機材料の蒸着層１４ｂと、第二の樹脂フィルム１４ｃとからなる層を含む積層体である。
【００２９】
蒸着層含有ラミネートフィルム１４は、第一の樹脂フィルム１４ａの一面に厚み０．０１〜１μｍの金属材料または無機材料の蒸着層１４ｂを形成し、さらに、第二の樹脂フィルム１４ｃをラミネートすることにより製造される。第一の樹脂フィルム及び第二の樹脂フィルムを形成する樹脂は特に限定されないが、具体的には、例えば、ポリエチレン，ポリプロピレン等のポリオレフィン；ポリエチレンテレフタレート，ポリブチレンテレフタレート等のポリエステル；ポリアミド６，ポリアミド１１，ポリアミド１２，ポリアミド４６，ポリアミド９Ｔ，ポリアミド６６等のポリアミド；またはそれらの変性体が挙げられる。第一の樹脂フィルム及び第二の樹脂フィルムの厚みとしては、それぞれ、１０〜１００μｍ、さらには１５〜８０μｍであることが、耐還元性、ガスバリア性、耐摩擦性等を維持しながら、可撓性を維持できる点から好ましい。
【００３０】
蒸着層１４ｂはガスバリア層として機能する層である。負極活物質、特に、リチウムを含む負極活物質は還元性が高く、空気中の水分と接触した場合、速やかに水分と反応して酸化されて腐食し易い傾向がある。蒸着層１４ｂは負極活物質の酸化や腐食を抑制することを目的として配置される。
【００３１】
蒸着層１４ｂは、第一の樹脂フィルム１４ａの一面に金属材料または無機材料を蒸着して厚み０．０１〜１μｍになるように堆積させることにより形成される。蒸着法の具体例としては、真空蒸着法、スパッタ法、イオンプレーティング法、レーザーアブレーション法、化学気相成長法、プラズマ化学気相成長法、溶射法等が挙げられる。これらの中では、真空蒸着法が特に好ましく用いられる。
【００３２】
蒸着層１４ｂの形成に用いられる材料は特に限定されないが、リチウム基準（vs.Li+/Li）で３ボルト以上の耐電圧を有する蒸着層を形成しうる金属材料または無機材料、具体的には、例えば、アルミニウム，チタン，ニッケル，鉄，白金，金，銀，パラジウム等の金属材料や、酸化ケイ素，酸化マグネシウム，酸化アルミニウム等の無機酸化物材料が好ましい。耐電圧に優れた蒸着層をガスバリア層として用いることにより、ガスバリア層の酸化等による破損を抑制することができる。また、これらの中では、得られる蒸着層含有ラミネートフィルムの可撓性とガスバリア性とのバランスに優れる点からアルミニウム、酸化ケイ素、酸化アルミニウムが特に好ましい。なお、耐電圧は、金属材料の場合は電解質中に溶出する溶出電位、無機材料の場合には分解電位を意味する。
【００３３】
蒸着層の厚みは０．０１〜１μｍであり、好ましくは０．０１〜０．５μｍ、さらに好ましくは０．０２〜０．２μｍである。蒸着層の厚みが１μｍを超える場合には、得られる蒸着層含有ラミネートフィルムの可撓性が乏しくなり、その結果、薄型電池の可撓性も乏しくなる。また、蒸着層の厚みが０．０１μｍ未満の場合には、得られる蒸着層含有ラミネートフィルムのガスバリア性が乏しくなる。
【００３４】
このような蒸着層含有ラミネートフィルムの全厚としては、３０〜２００μｍ、さらに好ましくは３０〜１６０μｍであることが好ましい。蒸着層含有ラミネートフィルムの全厚が薄すぎる場合には、外装体としての強度やガスバリア性能の信頼性が低下する傾向があり、厚すぎる場合には、得られる蒸着層含有ラミネートフィルムの可撓性が乏しくなり、その結果、薄型電池の可撓性も乏しくなる傾向がある。
【００３５】
また、蒸着層含有ラミネートフィルムは後述するような方法で測定された引張弾性率が、１００ＭＰａ以下、さらには６０ＭＰａ以下であることがシート状の電極を備えた薄型電池の可撓性を維持する点から好ましい。引張弾性率の下限は特に限定されないが、実用上、１０ＭＰａ以上であることが好ましい。
【００３６】
なお、蒸着層含有ラミネートフィルムの中でも、特には、第一の樹脂フィルムが厚みが１０〜１００μｍのポリアミド系フィルムであり、第二の樹脂フィルムが厚み２０〜１００μｍのポリオレフィンフィルムであり、総厚が３０〜２００μｍであるものが、可撓性、ガスバリア性、及び機械的特性のバランスに優れている点から特に好ましい。
【００３７】
図１及び図２に示すように、蒸着層含有ラミネートフィルムは電極群１を密閉収納するフィルム外装体４を形成する材料として用いられる。フィルム外装体は、例えば、所定のサイズに切断された蒸着層含有ラミネートフィルムの周縁部分を熱融着部とし、この熱融着部を熱融着して接合することにより電極群１を密閉収納するためのフィルム外装体４に成形される。そして、フィルム外装体４に正極リード２及び負極リード３のそれぞれの一端を外部に導出したまま電極群１を収納した後、密閉することにより薄型電池１０が得られる。
【００３８】
薄型電池の電極群とフィルム外装体との総厚みは、１ｍｍ以下、さらには０．６ｍｍ以下、とくには０．３ｍｍ以下であることが好ましい。薄型電池の電極群とフィルム外装体との総厚みが厚すぎる場合には、可撓性が低下する。
【００３９】
なお、本実施形態では、上述したような蒸着層含有ラミネートフィルム同士を接合させることにより蒸着層含有ラミネートフィルムのみから形成されたフィルム外装体を用いた例について代表的に詳しく説明したが、蒸着層含有ラミネートフィルムのみから形成されたフィルム外装体の代わりに、図４に示すように、第一ラミネートフィルム２１として蒸着層含有ラミネートフィルムを用い、第二ラミネートフィルム２２として第一ラミネートフィルムよりも高い引張弾性率を有するその他のラミネートフィルム、具体的には、アルミニウム箔のような厚膜の金属箔をガスバリア層として備えた金属箔含有ラミネートフィルムとを用いて、互いに接合させたフィルム外装体を用いた薄型電池２０のような形態であってもよい。このようなフィルム外装体によれば、蒸着層含有ラミネートフィルムである第一ラミネートフィルム２１がフィルム外装体の可撓性を大きく向上させることに寄与し、金属箔含有ラミネートフィルムである第二ラミネートフィルム２２がガスバリア性の確保に寄与する。従って、ガスバリア性と可撓性とのバランスに優れた外装体を備えた薄型電池が得られる。なお、この場合には、薄型電池２０のフィルム外装体は、折り曲げられたときに外側に蒸着層含有ラミネートフィルムが位置するように電池を配置し、折り曲げられたときに内側に金属箔含有ラミネートフィルムが位置するように電池を配置することが好ましい。このように配置することにより、充分な薄型電池の可撓性を確保することができる。
【００４０】
上述したような可撓性に優れた薄型電池は、可撓性が特に要求されるような電子機器の電源として特に限定なく用いられる。具体的には、特に、生体の肌に接触させて用いられるイオントフォレシス経皮投薬機器や生体情報を取得するための生体情報取得機器の電源として好ましく用いられる。図５に、一例として、本実施形態の薄型電池１０を電源として備えた、イオントフォレシス経皮投薬機器３０の模式説明図を示す。陽極３１及び陰極３２を備えたイオントフォレシス経皮投薬機器３０は湾曲を有する人体の腕４０に密着させて用いられている。薄型電池１０は、高い可撓性を有するために、人体の腕のような湾曲した部分に密着させる電子機器の電源として用いても、その湾曲に添った形で容易に変形することができる。
【実施例】
【００４１】
以下に実施例により、本発明をさらに具体的に説明する。なお、本発明の範囲は実施例により何ら限定されて解釈されるものではない。
【００４２】
［実施例１］
（電極群の作製）
正極活物質として電解二酸化マンガン１００質量部、導電剤としてアセチレンブラック５質量部、バインダーとしてポリフッ化ビニリデン（ＰＶＤＦ）５質量部を適量のＮ−メチル−２−ピロリドン（以下ＮＭＰという）に添加し、混合することにより正極合剤ペーストを調製した。そして、正極集電体となる、厚み１５μｍのアルミニウム箔の片面に正極合剤ペーストを塗布し、乾燥した後、圧延し、５０ｍｍ×５０ｍｍのサイズに切り抜くことにより、総厚が１１５μｍの正極を得た。続いて、アルミニウム製の正極リードを正極集電体に溶接した。
【００４３】
一方、一辺に１２ｍｍ×５ｍｍの突出部を有する５０ｍｍ×５０ｍｍの略正方形に打抜いた厚み２０μｍの銅箔の片面（表面粗さ２．６μｍ）に、負極活物質であるリチウム金属箔（５０ｍｍ×５０ｍｍ、厚み２０μｍ）を１００Ｎ／ｃｍの線圧で圧着した。そして、幅３．０ｍｍ、長さ２０ｍｍの銅製の電極リードを超音波溶接した。
【００４４】
一方、プロピレンカーボネート（ＰＣ）：ジメトキシエタン（ＤＭＥ）＝６：４（質量比）の割合で混合して得られた非水溶媒に、電解質塩としての過塩素酸リチウム（ＬｉＣｌＯ4）を１ｍｏｌ／ｋｇとなるように溶解させて、液体電解質を調製した。そして、溶剤としてジメチルカーボネート（ＤＭＣ）を媒体として、得られた液体電解質とマトリクス高分子とをマトリクス高分子：液体電解質＝１：１０（質量比）の割合になるように混合することにより、ゲル高分子電解質の溶液を調製した。なお、マトリクス高分子としては、ヘキサフルオロプロピレンとポリフッ化ビニリデンの共重合体（ヘキサフルオロプロピレン含有量：７％）を用いた。そして、得られたゲル高分子電解質溶液を、多孔質ポリエチレンから成るセパレータの両面及び正極活物質層に均一に塗布し、溶剤を揮発させることにより、正極及びセパレータにゲル高分子電解質を含浸させた。
【００４５】
ゲル高分子電解質を含浸させた正極の表面に、ゲル高分子電解質を含浸させた厚み３５μｍのセパレータを介して、活物質層同士が対向するように負極を積層し、その後９０℃、０．５ＭＰａで１分間熱プレスすることにより厚み１９０μｍの薄型電池用電極群を作製した。
【００４６】
（薄型電池の作製）
第一の樹脂フィルムが厚み１５μｍのポリアミド６からなるフィルムであり、第二の樹脂フィルムが厚み３５μｍのポリエチレンフィルムからなるフィルムであり、第一の樹脂フィルムと第二の樹脂フィルムとの間に厚み０．０５μｍの酸化アルミニウムの蒸着層が設けられた総厚約５０μｍのラミネートフィルムａからなるシート状の袋体を作成した。具体的には、ラミネートフィルムａを６０ｍｍ×６５ｍｍの寸法の長方形状に切断し、得られた２枚のラミネートフィルムａの切断片を重ね合わせて、その３辺の約３ｍｍの幅の周端部で互いに熱融着させて一つの開口部を有する袋体に加工した。そして、得られた袋体に上述した電極群を収容し、その開口部から正極リード及び負極リードを外部に導出した状態で、開口部を熱融着することにより総厚約０．３ｍｍの薄型電池Ａを得た。
【００４７】
（評価）
得られた薄型電池及び電極群等の特性を次のような方法により評価した。
【００４８】
〈電極群の曲げ弾性率〉
ＪＩＳ  Ｋ７１７１の測定方法に準拠して、電極群の曲げ弾性率を測定した。なお、電極群の試験片の形状は、長さ５０ｍｍ、幅５０ｍｍ、厚み０．１９ｍｍの短冊型試験片を用いた。なお、支持台は支点間距離Ｌ３０ｍｍ、先端半径Ｒ２ｍｍのものを用いた。また、先端半径Ｒ５ｍｍの圧子を１００ｍｍ／分で移動させ、試験片の中央部に荷重を加えた。
【００４９】
〈ラミネートフィルムの引張弾性率〉
ラミネートフィルムを平行部幅５ｍｍ、標線間距離２０ｍｍの引張試験３号ダンベルに切出し、ＪＩＳ Ｋ７１６１に準拠して５ｍｍ／分の引張速度にて万能試験機を用いて引張試験を行い、引張弾性率を求めた。
【００５０】
〈薄型電池の可撓性〉
薄型電池の可撓性を曲げ弾性率の評価により判定した。具体的には、ＪＩＳ  Ｋ７１７１の測定方法に準じて、薄型電池の曲げ弾性率を測定した。なお、試験片としては、得られた薄型電池をそのまま用いた。支持台は支点間距離Ｌ３０ｍｍ、先端半径Ｒ２ｍｍのものを用いた。また、先端半径Ｒ５ｍｍの圧子を１００ｍｍ／分で移動させ、試験片の中央部に荷重を加えた。
〈薄型電池の電池容量〉
２５℃の環境下にて、閉路電圧が１．８Ｖに達するまで、薄型電池を２５０μＡ／ｃｍ2の電流密度で放電し、放電容量を求めた。なお、電流密度は、正極活物質層の厚み方向の面における単位面積あたりの電流値を指す。
【００５１】
〈屈曲保存後の容量維持率〉
薄型電池を２５℃の環境下にて、閉路電圧が３Ｖに達するまで、２５０μＡ／ｃｍ2の電流密度で放電した。その後、図６に示すように、薄型電池３０（薄型電池Ａ）の両端の熱溶着で閉じられた部分を、互いに対向するように水平に配置された伸縮可能な固定部材５１で固定した。そして、図６に示すように、曲率半径Ｒが２０ｍｍの曲面部を有する治具５２を薄型電池３０に押し当て、曲面部に沿って薄型電池１０を変形させた。その後、治具５２を薄型電池３０から引き離し、変形を元に戻した。この屈曲変形を１００００回繰り返した。そして、この１００００回の屈曲変形処理が与えられた薄型電池を６０℃の環境下で９０日間保存した。そして、屈曲変形処理及び９０日間保存処理を施さなかった薄型電池（未処理の薄型電池）及び１００００回の屈曲変形処理及び９０日間保存処理を与えた薄型電池（処理後の薄型電池）をそれぞれ、２５℃の環境下で、閉路電圧が１．８Ｖに達するまで、２５０μＡ／ｃｍ2の電流密度で放電し、それぞれの放電容量を求めた。そして、下記式：
屈曲保存後の容量維持率（％）＝（処理後の薄型電池の放電容量／未処理の薄型電池の放電容量）×１００
により、屈曲保存後の容量維持率（％）を求めた。
結果を表１に示す。
【００５２】
【表１】
0005838322.tif 000002
【００５３】
［実施例２］
第一の樹脂フィルムと第二の樹脂フィルムとの間に、厚み０．０５μｍの酸化アルミニウムの蒸着層を備えた実施例１のラミネートフィルムａに代えて、厚み０．０５μｍの酸化ケイ素の蒸着層を備えた総厚約５０μｍのラミネートフィルムｂを用いた以外は実施例１と同様にして薄型電池Ｂを得、評価した。結果を表１に示す。
【００５４】
［実施例３]
第一の樹脂フィルムと第二の樹脂フィルムとの間に、厚み０．０５μｍの酸化アルミニウムの蒸着層を備えた実施例１のラミネートフィルムａに代えて、厚み０．０５μｍのアルミニウムの蒸着層を備えた総厚約５０μｍのラミネートフィルムｃを用いた以外は実施例１と同様にして薄型電池Ｃを得、評価した。結果を表１に示す。
【００５５】
［実施例４］
第一の樹脂フィルムと第二の樹脂フィルムとの間に、厚み０．０５μｍの酸化アルミニウムの蒸着層を備えた実施例１のラミネートフィルムａに代えて、厚み０．０５μｍの窒化ケイ素の蒸着層を備えた総厚約５０μｍのラミネートフィルムｄを用いた以外は実施例１と同様にして薄型電池Ｄを得、評価した。結果を表１に示す。
【００５６】
［実施例５］
第一の樹脂フィルムと第二の樹脂フィルムとの間に、厚み０．０５μｍの酸化アルミニウムの蒸着層を備えた実施例１のラミネートフィルムａに代えて、厚み０．２μｍの酸化ケイ素の蒸着層を備えた総厚約５０μｍのラミネートフィルムｅを用いた以外は実施例１と同様にして薄型電池Ｅを得、評価した。結果を表１に示す。
【００５７】
［実施例６］
第一の樹脂フィルムと第二の樹脂フィルムとの間に、厚み０．０５μｍの酸化アルミニウムの蒸着層を備えた実施例１のラミネートフィルムａに代えて、厚み１μｍの酸化ケイ素の蒸着層を備えた総厚約５1μｍのラミネートフィルムｅを用いた以外は実施例１と同様にして薄型電池Ｅを得、評価した。結果を表１に示す。
【００５８】
［実施例７］
袋体を作成するために用いられた２枚のラミネートフィルムとして、１枚の切断片として実施例２で用いたラミネートフィルムｂを用いた。そして、もう１枚の切断片として、第一の樹脂フィルムと第二の樹脂フィルムとの間に、厚み０．０５μｍの酸化アルミニウムの蒸着層を備えた実施例１のラミネートフィルムａに代えて、厚み３５μｍのアルミニウム箔層を備えた総厚約８５μｍのラミネートフィルムｆを用いた。そして、ラミネートフィルムｂとラミネートフィルムｆとからなる袋体を用いた以外は、実施例１と同様にして薄型電池Ｆを得、評価した。結果を表１に示す。
【００５９】
［比較例１］
袋体を作成するために用いられた２枚のラミネートフィルムとして、実施例５で用いたラミネートフィルムｆを用いた以外は実施例１と同様にして薄型電池Ｇを得、評価した。結果を表１に示す。
【００６０】
表１から、本発明に係る実施例１〜７で得られた薄型電池は何れも曲げ弾性率が１００ＭＰａ以下であり、可撓性に極めて優れていることがわかる。一方、厚さ３５μｍのアルミニウム箔をガスバリア層として備えたラミネートフィルムのみからなる袋体を外装体として用いた比較例１の薄型電池は、曲げ弾性率が３９０ＭＰａであり、可撓性が低いことが分かる。また、実施例１〜実施例５のように、ガスバリア層として特に薄い蒸着膜を用いた場合には、実施例６のように厚い蒸着層を備えた薄型電池よりも、可撓性に優れていることが分かる。なお、蒸着層の中でも、リチウム基準（vs.Li+/Li）で３ボルト未満の耐電圧を有する窒化ケイ素膜を用いた実施例４は、耐酸化性能がやや低いためか、屈曲保存後の容量維持率は低かった。
【産業上の利用可能性】
【００６１】
本発明の薄型電池は、可撓性に極めて優れているために、例えば、生体の肌に接触させて用いられる、イオントフォレシス経皮投薬機器や生体情報を取得するような生体情報取得機器の電源として好ましく用いられる。
【符号の説明】
【００６２】
１  電極群
２  正極リード
３  負極リード
４  フィルム外装体
５  正極
６  負極
７  電解質層
１０，２０，３０  薄型電池
１４  蒸着層含有ラミネートフィルム
１４ａ  第一の樹脂フィルム
１４ｂ  蒸着層
１４ｃ  第二の樹脂フィルム
２１  第一ラミネートフィルム
２２  第二ラミネートフィルム
【図１】
0005838322.tif 000003
【図２】
0005838322.tif 000004
【図３】
0005838322.tif 000005
【図４】
0005838322.tif 000006
【図５】
0005838322.tif 000007
【図６】
0005838322.tif 000008
【図７】
0005838322.tif 000009